(57)【特許請求の範囲】
【請求項１】
下記一般式（I）で表される金属化合物。
【化１】
0004823069.tif 000010
【請求項２】
下記一般式（II）で表される請求の範囲第１項記載の金属化合物。
【化２】
0004823069.tif 000011
【請求項３】
下記一般式（III）で表される請求の範囲第１項記載の金属化合物。
【化３】
0004823069.tif 000012
【請求項４】
上記一般式（I）において、Ｒ2及びＲ3がメチル基である請求の範囲第１項記載の金属化合物。
【請求項５】
上記一般式（I）において、Ｒ1がエチル基である請求の範囲第１又は４項記載の金属化合物。
【請求項６】
上記一般式（II）において、Ｒ2及びＲ3がメチル基である請求の範囲第２項記載の金属化合物。
【請求項７】
上記一般式（II）において、Ｒ1がエチル基である請求の範囲第２又は６項記載の金属化合物。
【請求項８】
上記一般式（III）において、Ｒ2及びＲ3がメチル基である請求の範囲第３項記載の金属化合物。
【請求項９】
上記一般式（III）において、Ｒ1がエチル基である請求の範囲第３又は８項記載の金属化合物。
【請求項１０】
請求の範囲第１〜９項のいずれかに記載の金属化合物を含有してなる薄膜形成用原料。
【請求項１１】
請求の範囲第１０項記載の薄膜形成用原料を気化させて得た金属化合物を含有する蒸気を基体上に導入し、これを分解及び／又は化学反応させて基体上に金属含有薄膜を形成する薄膜の製造方法。
【発明の詳細な説明】
【技術分野】
【０００１】
本発明は、特定のアミノアルコールを配位子とする新規なタンタル化合物及びニオブ化合物、該タンタル化合物及び／又は該ニオブ化合物を含有してなる薄膜形成用原料、並びに該薄膜形成用原料を用いた金属含有薄膜の製造方法に関する。
【背景技術】
【０００２】
タンタル又はニオブを含有する薄膜は、主に高誘電体キャパシタ、強誘電体キャパシタ、ゲート絶縁膜、バリア膜等の電子部品の部材として用いられている。【０００３】
上記の薄膜の製造法としては、火焔堆積法、スパッタリング法、イオンプレーティング法、塗布熱分解法やゾルゲル法等のＭＯＤ法、化学気相成長（以下、単にＣＶＤと記載することもある）法等が挙げられるが、組成制御性及び段差被覆性に優れること、量産化に適すること、ハイブリッド集積が可能である等、多くの長所を有しているので、ＡＬＤ（Ａｔｏｍｉｃ Ｌａｙｅｒ Ｄｅｐｏｓｉｔｉｏｎ）法を含む化学気相成長法が最適な製造プロセスである。【０００４】
ＭＯＤ法を含むＣＶＤ法においては、薄膜に金属を供給するプレカーサとして有機配位子を用いた金属化合物が用いられている。低分子量のタンタルアルコキシドは、金属原子と酸素原子との間の電気陰性度の差に起因して電気的極性を生じ、二分子又はこれ以上の分子で会合するため揮発性が悪い。これに対し、金属原子に配位するドナー基であるエーテル基やアミノ基を有するアルコールを配位子として末端に有する金属化合物は、会合せず単量体となり、比較的高い蒸気圧を有し、また安定した薄膜の製造条件を与えるとの報告がある。例えば、特許文献１〜５には、アミノ基を有するアルコールを用いた金属化合物が報告されている。【０００５】
【特許文献１】国際公開第９５／２６３５５号パンフレット
【特許文献２】特開２００２−２５２２８６号公報
【特許文献３】国際公開第０１／６６８３４号パンフレット
【特許文献４】国際公開第０１／７８８６９号パンフレット
【特許文献５】国際公開第０１／７９５８６号パンフレット
【発明の開示】
【発明が解決しようとする課題】
【０００６】
金属化合物を気化させて薄膜を形成するＣＶＤ法等の薄膜製造方法において、原料として用いられる金属化合物に求められる性質は、蒸気圧が高く気化しやすいこと、熱分解が起こらず安定に供給されること、及び反応室に至るまで分解しないことである。しかし、従来のタンタル化合物及びニオブ化合物は、反応室での良好な分解性こそ得られるものの、蒸気圧が低いため、薄膜製造装置のボトル及び配管を比較的高い温度まで加熱する必要があった。そのため、加えられた高熱により気化室に到達する前に材料が一部熱分解し、気化器内部を目詰まりさせたり、不要な化合物を生成してしまうという問題が生じていた。このように、これまで、低温で気化が可能でありかつ熱的に安定に供給できる所望のタンタル化合物及びニオブ化合物は、得られていなかった。
【課題を解決するための手段】
【０００７】
本発明者等は、検討を重ねた結果、３級アルコキシドの立体障害効果を付与した特定の金属化合物が上記課題を解決し得ることを知見した。【０００８】
本発明は、上記知見に基づきなされたもので、下記一般式（I）で表される金属化合物、金属化合物を含有してなる薄膜形成用原料、並びに該薄膜形成用原料を気化させて得た金属化合物を含有する蒸気を基体上に導入し、これを分解及び／又は化学反応させて基体上に金属含有薄膜を形成する薄膜の製造方法を提供するものである。【０００９】
【化１】
0004823069.tif 000002
【図面の簡単な説明】
【００１０】
【図１】図１は、本発明の金属含有薄膜の製造に用いられるＣＶＤ装置の一例を示す概要図である。
【図２】図２は、本発明の金属含有薄膜の製造に用いられるＡＬＤ装置の一例を示す概要図である。
【発明を実施するための最良の形態】
【００１１】
以下、本発明の金属化合物、薄膜形成用原料及び薄膜の製造方法について、その好ましい実施形態に基づき詳細に説明する。【００１２】
本発明の上記一般式（I）において、Ｒ1で表される炭素原子数１〜４のアルキル基としては、メチル、エチル、プロピル、イソプロピル、ブチル、第２ブチル、第３ブチル、イソブチルが挙げられる。【００１３】
上記一般式(I)において、配位子中の末端ドナー基が金属原子に配位して環構造を形成した場合を下記一般式（I'）に表す。本発明の金属化合物は、上記一般式（I）で代表して表しているが、下記一般式（I'）で表されるものと区別されるものではなく、両方を含む概念である。【００１４】
【化２】
0004823069.tif 000003
【００１５】
本発明の金属化合物の具体例としては、下記化合物Ｎｏ．１〜Ｎｏ．１６が挙げられる。【００１６】
【化３】
0004823069.tif 000004
【００１７】
【化４】
0004823069.tif 000005
【００１８】
化合物を気化させる工程を有する薄膜の製造方法において本発明の金属化合物を用いる場合は、上記のＲ1は、分子量が小さいものが蒸気圧が大きいので好ましく、具体的には、Ｒ1はメチル基又はエチル基が好ましい。また、気化工程を伴わないＭＯＤ法による薄膜の製造方法において本発明の金属化合物を用いる場合は、上記のＲ1は、使用される溶媒に対する溶解性、薄膜形成反応によって任意に選択することができる。【００１９】
本発明の金属化合物は、その製造方法により特に制限されることはなく、周知の反応を応用して製造することができ、例えば、該当する３級アミノアルコールを用いた周知一般の金属アルコキシドの合成方法を応用して製造することができる。該合成方法としては、例えば、金属のハロゲン化物、硝酸塩等の無機塩又はその水和物と、該当するアルコール化合物とを、ナトリウム、水素化ナトリウム、ナトリウムアミド、水酸化ナトリウム、ナトリウムメチラート、アンモニア、アミン等の塩基の存在下で反応させる方法、金属ハロゲン化物、硝酸塩等の無機塩又はその水和物と、該当するアルコール化合物のナトリウムアルコキシド、リチウムアルコキシド、カリウムアルコキシド等のアルカリ金属アルコキシドとを反応させる方法、金属メトキシド、エトキシド、イソプロポキシド、ブトキシド等の低分子アルコールの金属アルコキシドと、該当するアルコール化合物とをアルコール交換反応させる方法、金属ハロゲン化物、硝酸塩等の無機塩と反応性中間体を与える誘導体とを反応させて反応性中間体を得てから、これとアルコール化合物とを反応させる方法が挙げられる。これらの合成方法の中でも、金属アルコキシドと３級アミノアルコールとのアルコール交換反応が好ましい。【００２０】
本発明の薄膜形成用原料は、本発明の金属化合物を薄膜のプレカーサとして含有するものであり、その形態は、該薄膜形成用原料が適用される薄膜の製造方法（例えば、火焔堆積法、スパッタリング法、イオンプレーティング法、塗布熱分解法やゾルゲル法等のＭＯＤ法、ＡＬＤ法を含むＣＶＤ法）によって異なり、適宜選択される。本発明の金属化合物は、その物性から、薄膜形成用原料の中でもＣＶＤ用原料として特に有用である。【００２１】
本発明の薄膜形成用原料が化学気相成長（ＣＶＤ）用原料である場合、その形態は、使用されるＣＶＤ法の輸送供給方法等の手法により適宜選択されるものである。【００２２】
上記の輸送供給方法としては、ＣＶＤ用原料を原料容器中で加熱及び／又は減圧することにより気化させ、必要に応じて用いられるアルゴン、窒素、ヘリウム等のキャリアガスと共に堆積反応部へと導入する気体輸送法、ＣＶＤ用原料を液体又は溶液の状態で気化室まで輸送し、気化室で加熱及び／又は減圧することにより気化させて、堆積反応部へと導入する液体輸送法がある。気体輸送法の場合は、上記一般式（I）で表される本発明の金属化合物そのものがＣＶＤ用原料となり、液体輸送法の場合は、上記一般式（I）で表される本発明の金属化合物そのもの又は該金属化合物を有機溶剤に溶かした溶液がＣＶＤ用原料となる。【００２３】
また、多成分系のＣＶＤ法においては、ＣＶＤ用原料を各成分独立で気化、供給する方法（以下、シングルソース法と記載することもある）と、多成分原料を予め所望の組成で混合した混合原料を気化、供給する方法（以下、カクテルソース法と記載することもある）がある。カクテルソース法の場合、本発明の金属化合物のみによる混合物或いは混合溶液、本発明の金属化合物と他のプレカーサとの混合物或いは混合溶液がＣＶＤ用原料である。例えば、タンタル−ニオブ複合酸化物のカクテルソースとしては、Ｍがタンタルである本発明の金属化合物とＭがニオブである本発明の金属化合物との混合物或いは混合溶液、より具体的には、上記に例示した化合物Ｎｏ．１〜８から選ばれる少なくとも一種類と化合物Ｎｏ．９〜１６から選ばれる少なくとも一種類の混合物或いは混合溶液が好ましい。【００２４】
上記のＣＶＤ用原料に使用する有機溶剤としては、特に制限を受けることはなく周知一般の有機溶剤を用いることが出来る。該有機溶剤としては、例えば、メタノール、エタノール、２−プロパノール、ｎ−ブタノール等のアルコール類；酢酸エチル、酢酸ブチル、酢酸メトキシエチル等の酢酸エステル類；エチレングリコールモノメチルエーテル、エチレングリコールモノエチルエーテル、エチレングリコールモノブチルエーテル、ジエチレングリコールモノメチルエーテル等のエーテルアルコール類；テトラヒドロフラン、テトラヒドロピラン、エチレングリコールジメチルエーテル、ジエチレングリコールジメチルエーテル、トリエチレングリコールジメチルエーテル、ジブチルエーテル等のエーテル類；メチルブチルケトン、メチルイソブチルケトン、エチルブチルケトン、ジプロピルケトン、ジイソブチルケトン、メチルアミルケトン、シクロヘキサノン、メチルシクロヘキサノン等のケトン類；ヘキサン、シクロヘキサン、メチルシクロヘキサン、ジメチルシクロヘキサン、エチルシクロヘキサン、ヘプタン、オクタン、トルエン、キシレン等の炭化水素類；１−シアノプロパン、１−シアノブタン、１−シアノヘキサン、シアノシクロヘキサン、シアノベンゼン、１，３−ジシアノプロパン、１，４−ジシアノブタン、１，６−ジシアノヘキサン、１，４−ジシアノシクロヘキサン、１，４−ジシアノベンゼン等のシアノ基を有する炭化水素類；ピリジン、ルチジンが挙げられ、これらは、溶質の溶解性、使用温度と沸点及び引火点との関係等により、単独で又は二種類以上の混合溶媒として用いることができる。これらの有機溶剤を使用する場合、該有機溶剤中における本発明の金属化合物及び他のプレカーサの合計量が０．０１〜２．０モル／リットル、特に０．０５〜１．０モル／リットルとなるようにするのが好ましい。【００２５】
また、多成分系のＣＶＤ法の場合において本発明の金属化合物と共に用いられる他のプレカーサとしては、特に制限を受けず、ＣＶＤ用原料に用いられている周知一般のプレカーサを用いることができる。【００２６】
上記の他のプレカーサとしては、アルコール化合物、グリコール化合物、β−ジケトン化合物、シクロペンタジエン化合物及びアミン化合物等の有機配位子として用いられる化合物群から選択される一種類又は二種類以上と、金属との化合物が挙げられる。また、他のプレカーサの金属種としては、マグネシウム、カルシウム、ストロンチウム、バリウム、チタニウム、ジルコニウム、ハフニウム、バナジウム、ニオブ、タンタル、マンガン、鉄、ルテニウム、コバルト、ロジウム、イリジウム、ニッケル、パラジウム、白金、銅、銀、金、亜鉛、ガリウム、インジウム、ゲルマニウム、スズ、鉛、アンチモン、ビスマス、珪素、イットリウム、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウムが挙げられる。【００２７】
また、本発明の薄膜形成用原料には、必要に応じて、本発明の金属化合物及び他のプレカーサの安定性を付与するため、求核性試薬を含有させてもよい。該求核性試薬としては、グライム、ジグライム、トリグライム、テトラグライム等のエチレングリコールエーテル類、１８−クラウン−６、ジシクロヘキシル−１８−クラウン−６、２４−クラウン−８、ジシクロヘキシル−２４−クラウン−８、ジベンゾ−２４−クラウン−８等のクラウンエーテル類、エチレンジアミン、Ｎ,Ｎ'−テトラメチルエチレンジアミン、ジエチレントリアミン、トリエチレンテトラミン、テトラエチレンペンタミン、ペンタエチレンヘキサミン、１，１，４，７，７−ペンタメチルジエチレントリアミン、１，１，４，７，１０，１０−ヘキサメチルトリエチレンテトラミン等のポリアミン類、サイクラム、サイクレン等の環状ポリアミン類、アセト酢酸メチル、アセト酢酸エチル、アセト酢酸−２−メトキシエチル等のβ−ケトエステル類又はアセチルアセトン、２，４−ヘキサンジオン、２，４−ヘプタンジオン、３，５−ヘプタンジオン、ジピバロイルメタン等のβ−ジケトン類が挙げられ、安定剤としてのこれらの求核性試薬の使用量は、プレカーサ１モルに対して０．１モル〜１０モル、好ましくは１〜４モルである。【００２８】
本発明の薄膜の製造方法は、本発明の金属化合物及び必要に応じて用いられる他のプレカーサを気化させた蒸気、並びに必要に応じて用いられる反応性ガスを基板上に導入し、次いで、プレカーサを基板上で分解及び／又は反応させて薄膜を基板上に成長、堆積させるＣＶＤ法によるものである。原料の輸送供給方法、堆積方法、製造条件、製造装置等については、特に制限を受けるものではなく、周知一般の条件、方法等を用いることができる。【００２９】
上記の必要に応じて用いられる反応性ガスとしては、例えば、酸化性のものとしては、酸素、オゾン、二酸化窒素、一酸化窒素、水蒸気、過酸化水素、ギ酸、酢酸、無水酢酸等が挙げられ、還元性のものとしては水素が挙げられ、また、窒化物を製造するものとしては、モノアルキルアミン、ジアルキルアミン、トリアルキルアミン、アルキレンジアミン等の有機アミン化合物、ヒドラジン、アンモニア等が挙げられる。【００３０】
また、上記の輸送供給方法としては、前記の気体輸送法、液体輸送法、シングルソース法、カクテルソース法等が挙げられる。【００３１】
シングルソース法において複数種の金属化合物をプレカーサとして用いる場合は、本発明の金属化合物のみをプレカーサとして用いてもよく、本発明の金属化合物と他のプレカーサとを併用してもよい。本発明の金属化合物と他のプレカーサとを併用する場合は、薄膜形成反応に関わる分解挙動が類似している組み合わせが好ましい。例えば、シングルソース法においてタンタルプレカーサとニオブプレカーサとを組み合わせて用いる場合の好ましい組み合わせとしては、タンタルプレカーサとして、Ｍがタンタルである本発明の金属化合物を用い、ニオブプレカーサとして、Ｍがニオブである本発明の金属化合物及び／又はテトラアルコキシドを用いる組み合わせが挙げられる。タンタルプレカーサとしてＭがタンタルである本発明の金属化合物、特に化合物Ｎｏ．１を用いた場合、ニオブプレカーサとしては、Ｍがニオブである本発明の金属化合物、ペンタキス（エトキシ）ニオブ、ペンタキス（２−プロポキシ）ニオブ、ペンタキス（ブトキシ）ニオブ、ペンタキス（第３ブトキシ）ニオブ、ペンタキス（第３アミル）ニオブ、ペンタキス（１−メトキシ−２−メチル−２−プロポキシ）ニオブが好ましい。【００３２】
また、上記の堆積方法としては、原料ガス又は原料ガスと反応性ガスを熱のみにより反応させ薄膜を堆積させる熱ＣＶＤ，熱とプラズマを使用するプラズマＣＶＤ、熱と光を使用する光ＣＶＤ、熱、光及びプラズマを使用する光プラズマＣＶＤ、ＣＶＤの堆積反応を素過程に分け、分子レベルで段階的に堆積を行うＡＬＤ（Atomic Layer Deposition）が挙げられる。【００３３】
また、上記の製造条件としては、反応温度（基板温度）、反応圧力、堆積速度等が挙げられる。反応温度については、本発明に係る前記の化合物が充分に反応する温度である１６０℃以上が好ましく２５０〜８００℃がより好ましい。また、反応圧力は、熱ＣＶＤ又は光ＣＶＤの場合、大気圧〜１０Ｐａが好ましく、プラズマを使用する場合は、１０〜２０００Ｐａが好ましい。また、堆積速度は、原料の供給条件（気化温度、気化圧力）、反応温度及び反応圧力によりコントロールすることが出来る。堆積速度は、大きいと得られる薄膜の特性が悪化する場合があり、小さいと生産性に問題を生じる場合があるので、０．５〜５０００ｎｍ／分が好ましく、１〜１０００ｎｍ／分がより好ましい。また、ＡＬＤの場合は、所望の膜厚が得られるようにサイクルの回数でコントロールされる。尚、本発明の薄膜形成用原料により形成される薄膜の厚みは、用途により適宜選択されるが、好ましくは１０〜１０００ｎｍから選択する。【００３４】
また、本発明の薄膜の製造方法においては、薄膜堆積の後に、より良好な電気特性を得るためにアニール処理を行ってもよく、段差埋め込みが必要な場合には、リフロー工程を設けてもよい。この場合の温度は、５００〜１２００℃であり、６００〜８００℃が好ましい。【００３５】
本発明の薄膜形成用原料を用いた本発明の薄膜の製造方法により製造される薄膜は、他の成分のプレカーサ、反応性ガス及び製造条件を適宜選択することにより、酸化物セラミックス、窒化物セラミックス、ガラス等の所望の種類の薄膜とすることができる。製造される薄膜の種類としては、例えば、タンタル酸化物、ニオブ酸化物、タンタル−ニオブ複合酸化物、タンタル−チタン複合酸化物、（ニオブ）タンタル酸（バリウム）ストロンチウムビスマス、窒化タンタル、窒化ニオブ、タンタル−ニオブ複合窒化物、炭化タンタル、炭化ニオブ、タンタル−ニオブ複合炭化物、タンタル、ニオブそれぞれの金属の薄膜が挙げられる。これらの薄膜の用途としては、例えば、酸化物セラミックスを利用するものとして、高誘電キャパシタ膜、ゲート絶縁膜、強誘電キャパシタ膜、コンデンサ薄膜が挙げられ、窒化物セラミックスを利用するものとしては、バリア層が挙げられ、ガラスを利用するものとしては、光ファイバ、光導波路、光増幅器、光スイッチ等の光学ガラスが挙げられる。
【実施例】
【００３６】
以下、実施例及び評価例をもって本発明を更に詳細に説明する。しかしながら、本発明は以下の実施例等によって何ら制限を受けるものではない。【００３７】
［実施例１］化合物Ｎｏ．１の製造
乾燥アルゴンガス雰囲気下で、反応フラスコにタンタラム（Ｖ）エトキシド０．２４６ｍｏｌ、脱水処理を行ったトルエン５０ｇ及び１−ジメチルアミノ−２−メチル−２−プロパノール０．２７１ｍｏｌを仕込み、常圧、塔頂温度６８℃でエタノールを除去し、粗生成物を回収した（回収率１００％）。得られた粗生成物から１３Ｐａ、塔頂温度１０３〜１０４℃のフラクションを回収して透明液体を得た。この精製による回収率は７０％であった。得られた透明液体について以下の分析を行い、目的物である化合物Ｎｏ．１であることを確認した。【００３８】
（分析値）
(1)1Ｈ−ＮＭＲ（溶媒：重ベンゼン）（ケミカルシフト：多重度：Ｈ数）
（１．２７：ｓ：６Ｈ）（１．３２：ｔ：１２Ｈ）（２．３１：ｓ：６Ｈ）（２．３６：２Ｈ：ｓ）（４．５５：ｑ：８Ｈ）
(2)ＴＧ−ＤＴＡ（Ａｒ流速１００ｍｌ／ｍｉｎ、昇温速度１０℃／ｍｉｎ、サンプル量１１．４ｍｇ）
５０質量％減少温度：１９３．８℃
(3)ＩＣＰ−ＡＥＳ
化合物中のＴａ含有量分析値：３７．１％（理論値：３７．９％）【００３９】
［評価例１］化合物No.1の揮発性評価
実施例１で得られた化合物No.1並びに下記に示す比較化合物１及び２について、上記実施例１と同条件でのＴＧ−ＤＴＡにより熱挙動（５０質量％減少温度及び３００℃での残分）を比較した。また、化合物No.1並びに下記比較化合物１及び２について蒸気圧測定を行った。これらの結果を表１に示す。なお、蒸気圧測定は、系を一定の圧力に固定して液面付近の蒸気温度を測定し、系の圧力を変えて蒸気温度を３〜４点測定し、クラジウス−クラペイロンプロットにより、蒸気圧の式を適用して、10Torrにおける温度を算出する方法により行った。【００４０】
【化７】
0004823069.tif 000006
【００４１】
【表１】
0004823069.tif 000007
【００４２】
［評価例２］化合物No.1の熱安定性評価
実施例１で得られた化合物No.1並びに上記比較化合物１及び２について、熱安定性評価を行った。評価は、それぞれの化合物を密閉容器に入れ、２００℃、２１０℃及び２２０℃それぞれで１時間加熱し、ＴＧ−ＤＴＡにより分解した割合を求めることにより行った。これらの結果を表２に示す。【００４３】
【表２】
0004823069.tif 000008
【００４４】
上記表１及び２より、本発明の金属化合物である化合物Ｎｏ．１を比較化合物と比べると、化合物Ｎｏ．１は分子量が最も大きいが、最も揮発性に優れ、熱安定性にも優れることが確認できた。このことから、化合物Ｎｏ．１は、比較化合物１及び比較化合物２よりも、ＣＶＤ法用タンタルプレカーサとして適するものであるといえる。【００４５】
［実施例２］化合物Ｎｏ．９の製造
乾燥アルゴンガス雰囲気下で、反応フラスコにニオブ（Ｖ）エトキシド０．０５１ｍｏｌ、脱水処理を行なったトルエン２０ｇ及び１−ジメチルアミノ−２−メチル−２−プロパノール０．０５１ｍｏｌを仕込み、常圧、塔頂温度１４０℃でエタノールを除去し、粗生成物を回収した（回収率１００％）。得られた粗生成物から６０〜７０Ｐａ、塔頂温度１０５〜１１５℃のフラクションを回収して淡黄色透明液体を得た。この精製による回収率は５５％であった。得られた淡黄色透明液体について以下の分析を行い、目的物である化合物Ｎｏ．９であることを確認した。【００４６】
（分析値）
(1)1Ｈ−ＮＭＲ（溶媒：重ベンゼン）（ケミカルシフト：多重度：Ｈ数）
（１．２７：ｓ：６Ｈ）（１．３２：ｔ：１２Ｈ）（２．２８：ｓ：６Ｈ）（２．３５：ｓ：２Ｈ）（４．４９：ｑ：８Ｈ）
(2)ＴＧ−ＤＴＡ（Ａｒ流速１００ｍｌ／ｍｉｎ、昇温速度１０℃／ｍｉｎ、サンプル量１１．４ｍｇ）
５０質量％減少温度：１９４．４℃
(3)ＩＣＰ−ＡＥＳ
化合物中のＮｂ含有量分析値：２３．２％（理論値：２３．８％）【００４７】
［評価例３］化合物No.9の揮発性評価
実施例２で得られた化合物No.9及び比較化合物３としてのNb(OC2H5)5について、上記実施例２と同条件でのＴＧ−ＤＴＡにより熱挙動（５０質量％減少温度及び３００℃での残分）を比較した。また、化合物No.9及び比較化合物３について蒸気圧測定を行った。これらの結果を表３に示す。なお、蒸気圧測定は、系を一定の圧力に固定して液面付近の蒸気温度を測定し、系の圧力を変えて蒸気温度を３〜４点測定し、クラジウス−クラペイロンプロットにより、蒸気圧の式を適用して、10Torrにおける温度を算出する方法により行なった。【００４８】
【表３】
0004823069.tif 000009
【００４９】
上記表３より、本発明の金属化合物である化合物No.9を比較化合物３と比べると、比較化合物No.9は分子量が大きいが、揮発性に優れることが確認できた。このことから化合物No.9は比較化合物３よりも、ＣＶＤ法用ニオブプレカーサとして適するものであるといえる。【００５０】
［実施例３］タンタル薄膜の製造
図１に示すＣＶＤ装置を用いて、Ｐｔ上に以下の条件で、タンタル薄膜を製造した。製造した薄膜について、膜厚及び結晶構造の測定を蛍光Ｘ線で測定した。測定結果を以下に示す。
（製造条件）
タンタル原料：化合物Ｎｏ．１（原料温度；１４５℃、圧力；１３００Ｐａ、キャリアガス；アルゴン２００ｓｃｃｍ）、酸化ガス：酸素３００ｓｃｃｍ、反応圧力：１３００Ｐａ、反応温度（基板温度）：５００℃、成膜時間：２５分、結晶化アニール：７３０℃／２min.
（結果）
膜厚；１２０ｎｍ、結晶構造；六方晶Ｔａ2Ｏ5【００５１】
［実施例４］タンタル薄膜の製造（ＡＬＤ法）
ＡＬＤ用原料として、化合物Ｎｏ．１のエチルシクロヘキサン溶液（０．２ｍｏｌ／Ｌ）を調整し、図２に示すＡＬＤ装置により、以下の条件・工程で薄膜を製造した。得られた薄膜の膜厚及び結晶構造を、上記実施例２と同様にして測定した。測定結果を以下に示す。
（条件）
反応温度（基板温度）；３５０℃、反応性ガス；水蒸気
（工程）
下記(1)〜(4)からなる一連の工程を１サイクルとして、３００サイクル繰り返し、最後に７００℃で３分間アニール処理を行った。
(1)気化室温度：１５０℃、気化室圧力１３００〜１４００Ｐａの条件で気化させたＡＬＤ用原料の蒸気を導入し、系圧１３００ 〜１４００Ｐａで１秒間堆積させる。
(2)２秒間のアルゴンパージにより、未反応原料を除去する。
(3)水蒸気を導入し、系圧力１３００Ｐａで１秒間反応させる。
(4)２秒間のアルゴンパージにより、未反応原料を除去する。
（結果）
膜厚：３０ｎｍ、結晶構造：六方晶Ｔａ2Ｏ5
【産業上の利用可能性】
【００５２】
本発明によれば、特にＡＬＤ法を含むＣＶＤ法等の気化工程を有する薄膜製造方法のプレカーサとして好適な金属化合物を提供することができる。上記一般式（I）で表される本発明の金属化合物は、配位子末端に強いドナー効果及び大きな立体障害を有するジアルキルアミノ基を導入することに加え、三級アルコールとして酸素原子の近隣に立体障害を導入することにより、金属原子と酸素原子との間の電気的極性を緩和及び／又は遮蔽して、金属化合物の分子会合抑制による高揮発化及び不必要な化学反応抑制を可能にしたものである。
【図１】
0004823069.tif 000013
【図２】
0004823069.tif 000014